(57)【特許請求の範囲】
【請求項１】
モル％表示で、
Ｐ2Ｏ5：１０〜２５％、
Ａｌ2Ｏ3：２〜５％、
Ｂ2Ｏ3：１５〜３０％、
Ｌｉ2Ｏ：０〜８％（ただし、０％を含まない。）、
Ｎａ2Ｏ：０〜８％、
Ｋ2Ｏ：０〜７％、
Ｒ2Ｏ：１〜１５％（ただし、Ｒ2ＯはＬｉ2ＯとＮａ2ＯとＫ2Ｏとの合計であり、２種以上を含む。）、
ＺｎＯ：２５〜４０％、
ＢａＯ：０〜１０％、
ＳｒＯ：０〜１０％（ただし、ＢａＯ＋ＳｒＯは１５％を上限とする。）、
ＣａＯ：５〜１５％、
の範囲で決定された組成を有する光学ガラス。
【請求項２】
液相温度（ＬＴ）が８４０℃以下であり、塩基性度が３以下である請求項１記載の光学ガラス。
【請求項３】
ガラス転移点（Ｔｇ）が４７０℃以下である請求項１又は２記載の光学ガラス。
【請求項４】
ｄ線に対する屈折率（ｎｄ）が１．５５〜１．６３、アッベ数（νｄ）が５３〜６２の範囲の光学恒数を有する請求項１〜３のいずれか１項に記載の光学ガラス。
【請求項５】
Ｐ2Ｏ5／Ｂ2Ｏ3≦１である請求項１〜４のいずれか１項に記載の光学ガラス。
【請求項６】
ビッカース硬さ：Ｈｖ≧４５０である請求項１〜５のいずれか１項に記載の光学ガラス。
【請求項７】
請求項１〜６のいずれか１項に記載の光学ガラスからなる光学素子。
【請求項８】
請求項１〜６のいずれか１項に記載の光学ガラスをモールドプレス成形してなる光学素子。
【発明の詳細な説明】
【技術分野】
【０００１】
本発明は光学ガラス及び光学素子に関するものである。更に詳しくは、モールドプレス成形に適した光学ガラス及びその光学ガラスからなる光学素子に関するものである。
【背景技術】
【０００２】
近年、光ディスク（ＣＤ，ＭＤ，ＢＤ等）用のピックアップレンズ、携帯電話に搭載される撮像用レンズ等の光学レンズとして、種々のタイプの光学ガラスからなる光学素子が広く用いられており、その高精度化が求められている。高い表面精度の製品が得られる方法としてはモールドプレス成形法が知られているが、モールドプレス成形法においても金型とガラスとが融着して表面精度が損なわれるという問題がある。その金型とガラスとの融着の原因としては以下の２つが挙げられる。【０００３】
第１の原因は、ガラスの塩基性度にある。モールド成形中にガラスの成分が金型中に侵入し、界面付近の金型相中のガラス成分濃度が増加する。これによりガラス相と金型相との組成差が減少するため、親和性が増し、金型にガラスが融着すると考えられている。このガラス成分の金型への侵入のしやすさの度合いの指標として、塩基性度が用いられている。塩基性度が低いことは融着が発生しにくいということを意味するので、塩基性度を低くすることによってガラスの離型性を良くすることができる。【０００４】
第２の原因は、ガラスの滴下温度にある。ガラスの滴下温度が高ければ高いほど、金型表面の劣化も進み、ガラスが融着しやすくなる。モールドプレス成形法には、ほぼ最終製品形状を有するプリフォームを軟化点以上に加熱し、加熱した上下一対の金型によりプレス成形して最終製品形状とする再加熱プレス成形法と、加熱した金型上にガラス溶融炉から溶融ガラス滴を直接滴下し、プレス成形することにより最終製品形状とするダイレクトプレス成形法と、の２種類ある。特にダイレクトプレス成形法では、溶融ガラスの滴下温度を結晶化が始まる温度である液相温度（ＬＴ）より高くする必要があり、滴下温度を下げるためには液相温度（ＬＴ）を低くする必要がある。したがって、液相温度（ＬＴ）を低くすれば、滴下温度を下げて金型表面の劣化を抑えることができるので、ガラスの離型性を良くすることができる。【０００５】
モールドプレス成形用のガラスはこれまでにも提案されており、例えば、特許文献１，２には中屈折率・低分散域のリン酸塩ガラスが提案されている。
【先行技術文献】
【特許文献】
【０００６】
【特許文献１】特開２０１１−５７５５３号公報
【特許文献２】特開２０１０−３７１５４号公報
【発明の概要】
【発明が解決しようとする課題】
【０００７】
特許文献１に記載されているガラスには、液相温度（ＬＴ）が高いという問題がある。通常、ダイレクトプレス成形では、ガラスがノズルで失透して安定した滴下ができなくなることを防ぐため、ノズルの温度は液相温度（ＬＴ）又はそれ以上に設定される。そのため、液相温度（ＬＴ）が高いとノズルの温度も高くなり、金型に滴下されるガラスの温度（すなわち滴下温度）が高くなる。その結果、金型の表面酸化や金属組成の変化が生じやすくなり、レンズの表面精度が損なわれるばかりか、成形金型の寿命が短くなるため、生産コストの上昇を招くことになる。【０００８】
特許文献１に記載されているガラスには、ガラス転移点（Ｔｇ）が高いという問題もある。モールドプレス成形法では、成形する光学ガラスのガラス転移点（Ｔｇ）近傍又はそれ以上の温度に、成形金型を加熱する必要がある。そのため、成形する光学ガラスのガラス転移点（Ｔｇ）が高いほど、成形金型の表面酸化や金属組成の変化が生じやすくなり、成形金型の寿命が短くなるため、生産コストの上昇を招くことになる。したがって、モールドプレス成形に用いる光学ガラスとしては、ガラス転移点（Ｔｇ）と液相温度（ＬＴ）ができるだけ低いものが望ましい。【０００９】
特許文献２に記載されている中屈折率・低分散域のガラスは、低いガラス転移点（Ｔｇ）を有するものであり、いずれもガラス転移点（Ｔｇ）を下げることを重要視した成分比となっている。このため、塩基性度が高く、プレス成形した際の金型からの離型性が悪い、という問題がある。離型性が悪いガラスは、製造における歩留まりを低下させるばかりでなく、前述したように製品の表面精度を悪くするという問題がある。【００１０】
本発明はこのような状況に鑑みてなされたものであって、その目的は、低い塩基性度及び液相温度（ＬＴ）によって金型との融着が抑えられた、離型性の良い光学ガラス及びその光学ガラスからなる光学素子を提供することにある。
【課題を解決するための手段】
【００１１】
上記目的を達成するために、第１の発明の光学ガラスは、モル％表示で、
Ｐ2Ｏ5：１０〜２５％、
Ａｌ2Ｏ3：２〜５％、
Ｂ2Ｏ3：１５〜３０％、
Ｌｉ2Ｏ：０〜８％（ただし、０％を含まない。）、
Ｎａ2Ｏ：０〜８％、
Ｋ2Ｏ：０〜７％、
Ｒ2Ｏ：１〜１５％（ただし、Ｒ2ＯはＬｉ2ＯとＮａ2ＯとＫ2Ｏとの合計であり、２種以上を含む。）、
ＺｎＯ：２５〜４０％、
ＢａＯ：０〜１０％、
ＳｒＯ：０〜１０％（ただし、ＢａＯ＋ＳｒＯは１５％を上限とする。）、
ＣａＯ：５〜１５％、
の範囲で決定された組成を有する。以下、特に断りのない限り「％」は「モル％」を意味するものとする。【００１２】
第２の発明の光学ガラスは、上記第１の発明において、液相温度（ＬＴ）が８４０℃以下であり、塩基性度が３以下である。【００１３】
第３の発明の光学ガラスは、上記第１又は第２の発明において、ガラス転移点（Ｔｇ）が４７０℃以下である。【００１４】
第４の発明の光学ガラスは、上記第１〜第３のいずれか１つの発明において、ｄ線に対する屈折率（ｎｄ）が１．５５〜１．６３、アッベ数（νｄ）が５３〜６２の範囲の光学恒数を有する。【００１５】
第５の発明の光学ガラスは、上記第１〜第４のいずれか１つの発明において、Ｐ2Ｏ5／Ｂ2Ｏ3≦１である。【００１６】
第６の発明の光学ガラスは、上記第１〜第５のいずれか１つの発明において、ビッカース硬さ：Ｈｖ≧４５０である。【００１７】
第７の発明の光学素子は、上記第１〜第６のいずれか１つの発明に係る光学ガラスからなる。このような光学素子の例としては、レンズ，プリズム，ミラーが挙げられる。【００１８】
第８の発明の光学素子は、上記第１〜第６のいずれか１つの発明に係る光学ガラスをモールドプレス成形してなる。
【発明の効果】
【００１９】
本発明に係るガラス組成であれば、低い塩基性度及び液相温度（ＬＴ）によって金型との融着が抑えられた、離型性の良い光学ガラス及びその光学ガラスからなる光学素子を実現することができる。また、本発明の光学素子は、前記光学ガラスのモールドプレス成形により作製可能であるため、前記光学ガラスの特性を有しながら、高い生産効率，低コスト化等を図ることができる。つまり、安定したプレス成形により精密な面を作製することが可能であるため、製品の品質と量産性の向上を達成することができる。
【発明を実施するための形態】
【００２０】
以下、本発明に係る光学ガラス及び光学素子を説明する。本発明に係る光学ガラスは、モル％表示で、Ｐ2Ｏ5：１０〜２５％、Ａｌ2Ｏ3：２〜５％、Ｂ2Ｏ3：１５〜３０％、Ｌｉ2Ｏ：０〜８％（ただし、０％を含まない。）、Ｎａ2Ｏ：０〜８％、Ｋ2Ｏ：０〜７％、Ｒ2Ｏ：１〜１５％（ただし、Ｒ2ＯはＬｉ2ＯとＮａ2ＯとＫ2Ｏとの合計であり、２種以上を含む。）、ＺｎＯ：２５〜４０％、ＢａＯ：０〜１０％、ＳｒＯ：０〜１０％（ただし、ＢａＯ＋ＳｒＯは１５％を上限とする。）、ＣａＯ：５〜１５％、の範囲で決定された組成を有することを特徴としている。
【００２１】
本発明者は、前記目的を達成すべく鋭意検討を重ねた結果、所定の屈折率と分散の光学恒数を有する光学ガラスにおいて、Ｐ2Ｏ5，Ｂ2Ｏ3，ＺｎＯ，Ｒ2Ｏ（ＲはＮａ，Ｋ，Ｌｉのいずれかの元素であり、そのうちの１つ以上を有する。）を基本組成とし、光学ガラス成分を所定の範囲内に有することにより、モールドプレス成形に適した低い液相温度（ＬＴ）と塩基性度（離型性）、具体的には８４０℃以下の液相温度（ＬＴ）と３以下の塩基性度が得られることを見出し、本発明をなすに至った。
【００２２】
つまり、Ｐ2Ｏ5系のガラスにおいて、イオン価数が大きく、かつ、イオン半径の短いＢ2Ｏ3を多く導入することで、塩基性度を低くするとともにビッカース硬さ（Ｈｖ）を向上させることができる、という知見を得た。しかし、Ｂ2Ｏ3の含有量が増えると、化学耐久性が急激に悪化する。さらに液相温度（ＬＴ）も急激に高くなり、ガラスの安定性が悪くなり失透する。そこで、ＺｎＯを多く導入することで液相温度（ＬＴ）を低くし、ガラスの安定性を向上させた。加えて、アルカリ金属酸化物やアルカリ土類金属酸化物等の含有量も調整し、さらに塩基性度を低く維持するため、Ｐ2Ｏ5／Ｂ2Ｏ3を１以下とすることで、低い液相温度（ＬＴ）であっても塩基性度を低くする組成範囲を見出した。
【００２３】
したがって、本発明に係るガラス組成であれば、低い塩基性度及び液相温度（ＬＴ）によって金型との融着が抑えられた、離型性の良い光学ガラス及びその光学ガラスからなる光学素子を実現することができる。また、本発明の光学素子は、前記光学ガラスのモールドプレス成形により作製可能であるため、前記光学ガラスの特性を有しながら、高い生産効率，低コスト化等を図ることができる。つまり、安定したプレス成形により精密な面を作製することが可能であるため、製品の品質と量産性の向上を達成することができる。
【００２４】
ダイレクトプレス成形では、成形後に光学素子（レンズ等）の外周を研削する芯取り加工を行うが、その際にビッカース硬さ（Ｈｖ）が４５０以下であると、ヒビ，カケ，ワレ等が発生するおそれがある。そのため、ビッカース硬さ（Ｈｖ）は４５０以上が好ましい。
【００２５】
また、成形金型は、光学素子に良好な光学面を転写できるようにするため、所定温度に加熱しておく必要がある。製造する光学素子の形状や大きさ等、種々の条件によって異なるが、光学ガラスのガラス転移点（Ｔｇ）近傍の温度に設定するのが一般的である。そのため、ガラス転移点（Ｔｇ）が高くなればなるほど成形金型の温度を高くする必要がある。例えば、クロムコーティングしたＷＣ１００の金型では４７０℃以上で劣化が進むため、４７０℃以下にする必要がある。したがって、ガラス転移点（Ｔｇ）は４７０℃以下にすることが好ましく、４６０℃以下にすることが更に好ましく、４５０℃以下にすることが最も好ましい。
【００２６】
次に、本発明に係る光学ガラスの各成分の含有量について、前記のように限定した理由等を詳細に説明する。なお、特に断らない限り、各成分の含有量はガラス成分全体に対する含有量（モル％表記）を表すものとする。
【００２７】
Ｐ2Ｏ5はガラスを構成する主要成分であり、ガラスに製造可能な安定性を持たせ、ガラス転移点（Ｔｇ）と液相温度（ＬＴ）を小さくする作用が大きい。しかし、含有量が１０％未満であると十分な効果が得られない。また、２５％を超えて過剰に含有すると、化学的耐久性が悪化するおそれがある。このため、Ｐ2Ｏ5の含有量は１０〜２５％の範囲である。
【００２８】
Ａｌ2Ｏ3は、線熱膨張係数を小さくする効果とともに、ガラスの耐候性を向上させる効果を有している。しかし、含有量が２％未満であると十分な効果が得られない。また、含有量が５％を超えて多すぎるとガラスが不安定になり、液相温度（ＬＴ）が急激に上がって耐失透性も悪くなる。したがって、Ａｌ2Ｏ3の含有量は２〜５％の範囲である。
【００２９】
Ｂ2Ｏ3は、ガラスを構成する主要成分であり、かつ、ガラスの溶融性の向上やガラスの均質化に非常に有効な成分である。それと同時に、塩基性度を低くして離型性を向上させ、ビッカース硬さ（Ｈｖ）を向上させる成分でもある。しかし、含有量が１５％未満であると十分な効果が得られない。また、３０％を超えて過剰に含有すると、ガラスが不安定になり耐失透性が低下する。このため、Ｂ2Ｏ3含有量は１５〜３０％の範囲である。
【００３０】
前述したように、ビッカース硬さ：Ｈｖ≧４５０であることが好ましい。また、ビッカース硬さ（Ｈｖ）を保つためには、Ｐ2Ｏ5／Ｂ2Ｏ3≦１であることが好ましい。液相温度（ＬＴ）とガラス転移点（Ｔｇ）を低くし、かつ、塩基性度を３以下に保つという点から、０．２≦Ｐ2Ｏ5／Ｂ2Ｏ3≦１であることが更に好ましい。
【００３１】
Ｌｉ2Ｏ成分は、ガラス転移点（Ｔｇ）と屈伏点（Ａｔ）を低下させ、プレス成形温度を低下させるために導入する成分である。また、混合したガラス原料の溶融を促進する効果がある。ただし、過剰の導入によりガラスの化学的耐久性が悪化し、屈折率も急激に低下してしまうおそれがあるため、その含有量は０〜８％（ただし、０％を含まない。）の範囲である。
【００３２】
Ｎａ2Ｏは、ガラスの耐失透性を向上させ、ガラス転移点（Ｔｇ），屈伏点（Ａｔ），液相温度（ＬＴ）を低下させ、ガラスの高温溶融性を改善するために導入される成分である。しかし、Ｂ2Ｏ3が多く導入された組成系で、Ｎａ2Ｏを８％を超えて導入すると耐候性が悪化し、ガラスの安定性も低下する。このため、Ｎａ2Ｏの含有量は０〜８％の範囲である。
【００３３】
Ｋ2Ｏは、ガラスの耐失透性を向上させ、ガラス転移点（Ｔｇ），屈伏点（Ａｔ），液相温度（ＬＴ）を低下させ、ガラスの高温溶融性を改善するために導入される成分である。しかし、７％を超えて過剰に導入すると、ガラスの安定性が悪くなるばかりでなく、化学的耐久性も悪化し、屈折率も低下する。このため、Ｋ2Ｏの含有量は０〜７％の範囲である。
【００３４】
また、Ｌｉ2Ｏ，Ｎａ2Ｏ，Ｋ2Ｏといったアルカリ金属酸化物の２種以上の導入は、混合アルカリ効果により、液相温度（ＬＴ）とガラス転移点（Ｔｇ）を低下させ、ガラスの成形性を向上させる。Ｒ2Ｏ（ただし、Ｒ2ＯはＬｉ2ＯとＮａ2ＯとＫ2Ｏとの合計であり、２種以上を含む。）が１％未満になると、液相温度（ＬＴ）とガラス転移点（Ｔｇ）が大きくなる。しかし、Ｒ２Ｏの含有量が１５％を超えると、ガラスの安定性が悪化し、失透するおそれがある。このため、Ｒ2Ｏの含有量は１〜１５％の範囲である。
【００３５】
ＺｎＯは、ビッカース硬さ（Ｈｖ）を大きく低下させることなく、ガラス転移点（Ｔｇ）と液相温度（ＬＴ）を低下させる効果を有している。また、線膨張係数（α）を増大させることもない。ただし、過剰のＺｎＯの導入によりガラスの耐久性が悪化するおそれがある。しかし、その含有量が２０％未満では十分な効果が得られない。このため、ＺｎＯの含有量は２５〜４０％の範囲である。また、液相温度（ＬＴ）の低下の点から、ＺｎＯの含有量は３０〜４０％が好ましく、３０〜３５％が更に好ましい。
【００３６】
ＢａＯ成分は、ガラスの屈折率を高め、液相温度（ＬＴ）を低下させる効果を有している。しかし、その量が多すぎると耐失透性が悪化しやすくなる。このため、ＢａＯの含有量は０〜１０％の範囲である。
【００３７】
ＳｒＯは、ガラスの低分散特性を損なわずにガラスの屈折率を高める有効な成分である。特に、ガラスの耐候性を高める成分として有効である。しかし、過剰のＳｒＯを導入すると、ガラスの安定性が悪化し、液相温度（ＬＴ）も上昇する。このため、ＳｒＯの含有量は０〜１０％の範囲である。
【００３８】
ＢａＯ，ＳｒＯ成分は、液相温度（ＬＴ）を急激に下げ、さらに粘性を上げることによって安定したプレス成形を可能とする。しかし、過剰な導入はガラスの化学的耐久性を悪化させるばかりか、失透を導くおそれがある。このため、ＢａＯ，ＳｒＯ成分の合計含有量（ＢａＯ＋ＳｒＯ）は１５％を上限とする。
【００３９】
ＣａＯは、適量でガラスの化学的耐久性を向上させ、液相温度（ＬＴ）を低下させる。しかし、５％未満では十分な効果が得られない。また、１５％を超えて過剰に含有すると、ガラスの化学的耐久性を悪化させるばかりか、失透を導くおそれがある。このため、ＣａＯの含有量は５〜１５％の範囲である。
【００４０】
本発明に係る光学ガラスにおいては、溶融により形成される溶融ガラスと貴金属との接触角が６７°以上であることが好ましく、７０°以上であることが更に好ましい。これにより貴金属からなる離型膜がコートされた金型で光学ガラスをプレスする際に、離型膜と光学ガラスとの接触角が高められるため、離型膜と光学ガラスとの融着を低減し、金型の長寿命化と製品品質の向上を図ることができる。
【００４１】
各成分の組成範囲を上述したように限定することにより、ｄ線に対する屈折率（ｎｄ）：１．５５〜１．６３、アッベ数（νｄ）：５３〜６２の範囲の光学恒数を有し、液相温度（ＬＴ）：８４０℃以下、塩基性度：３以下、ガラス転移点（Ｔｇ）：４７０℃以下であり、離型性，耐候性等に優れた光学ガラスを実現することができる。
【００４２】
本発明に係る光学ガラスを、デジタルカメラ，カメラ付き携帯電話等の光学機器に搭載される光学素子（レンズ，プリズム，ミラー等）の材料として用いれば、耐候性及び精密プレス成形性の向上による光学素子の生産性の向上と低コスト化が可能になるため、光学機器の低コスト化等に寄与することができる。
【００４３】
本発明の光学素子は、前記光学ガラスをモールドプレス成形することによって作製される。このモールドプレス成形法としては、前述したように、溶融したガラスをノズルから、所定温度に加熱された金型へ滴下しプレス成形するダイレクトプレス成形法、及びプリフォーム材を金型に載置してガラス軟化点以上に加熱してプレス成形する再加熱プレス成形法が挙げられる。このような方法によれば研削・研磨工程が不要となり、生産性が向上し、また自由曲面や非球面といった加工困難な形状の光学素子を得ることができる。したがって、低コスト化を図ることができる。
【実施例】
【００４４】
以下、本発明を実施した光学ガラスの構成等を、実施例１〜１５及び比較例１〜８を挙げて更に具体的に説明する。【００４５】
炭酸塩，硝酸塩，酸化物等のガラス原料を用いて、表１〜表３に示す目標組成（モル％）となるように、ガラス原料を調合し、粉末で十分に混合して調合原料とした。これらを１０００〜１２５０℃に加熱された溶融炉に投入し、溶融・清澄後、撹拌均質化して予め加熱された金属製の鋳型に鋳込み、室温まで徐冷して各サンプル（実施例１〜１５，比較例１〜８）を製造した。これらの各サンプルについて、ｄ線に対する屈折率（ｎｄ），アッベ数（νｄ），ガラス転移点（Ｔｇ），屈伏点（Ａｔ），１００〜３００℃間の平均線膨張係数α（×１０-7／℃），液相温度（ＬＴ），ビッカース硬さ（Ｈｖ），耐候性，塩基性度及び接触角（°）を測定した。測定結果（物性）を表１〜表３に合わせて示す。【００４６】
各サンプルの物性の測定は、日本光学硝子工業会規格（ＪＯＧＩＳ）の試験方法等に準じて行った。屈折率（ｎｄ）とアッベ数（νｄ）は、溶融し鋳型に鋳込んだときの温度から室温まで−３０℃／時間の冷却速度で徐冷したガラスを「ＫＰＲ−２０００」（カルニュー光学工業社製）で測定した。ガラス転移点（Ｔｇ），屈伏点（Ａｔ），線膨張係数（α）は、熱機械的分析装置「ＴＭＡ／ＳＳ６０００」（Seiko Instruments Inc.社製）を用いて毎分１０℃の昇温条件で測定した。【００４７】
液相温度（ＬＴ）は、白金るつぼにガラス試料を５０ｇ入れ、１１５０℃での１時間の溶融の後、それぞれ９２０℃，９１０℃，９００℃，８９０℃，８８０℃，８７０℃，８６０℃，８５０℃，８４０℃，８３０℃，８２０℃，８１０℃，８００℃，７９０℃，７８０℃，７７０℃，７６０℃に１２時間保温したものを冷却して結晶析出の有無を顕微鏡により観察した。そして、結晶の認められない最低温度を液相温度（ＬＴ）とした。【００４８】
ビッカース硬さ（Ｈｖ）は、ビッカース硬度試験機（商品名：ＨＭ−１１３、アカシ社製）を用いて、荷重１００ｇ，負荷時間１５ｓｅｃの条件下で測定した。耐候性の試験では、温度６０℃，湿度９０％の加速条件で１６８時間維持して、その後、顕微鏡により失透，白ヤケ，青ヤケ等の異常の有無を観察し、異常の認められたものを×、試験前後で変化のないものを○とした。【００４９】
ここで測定した塩基性度は、式：（酸素原子のモル数の総和／陽イオンのField Strengthの総和）×１００として定義されるものであり、式中のField Strength（以下、Ｆ．Ｓ．と表記する）は、式：Ｆ．Ｓ．＝Ｚ／ｒ2（ただし、Ｚ：イオン価数、ｒ：イオン半径である。）により求められる。なお、ここでの測定におけるＺ，ｒの数値は『化学便覧基礎編改訂２版（１９７５年  丸善株式会社発行）』を参照した。【００５０】
ガラスの塩基性度は、ガラス中の酸素の電子がガラス中の陽イオンにどのくらい引きつけられているかを示す指標になる。塩基性度の高いガラスでは、ガラス中の陽イオンによる酸素の電子の引きつけが弱い。したがって、塩基性度の高いガラスは、電子を求める傾向の強い陽イオン（金型成分）と接した際、塩基性度の低いガラスに比べガラス中に金型からの陽イオンの侵入が起きやすい。金型成分である陽イオンがガラス中へ侵入（拡散）すると、界面付近のガラス相中の金型成分濃度が増加する。これによりガラス相と金型相の組成差が減少するため、両者の間の親和性が増し、ガラスが金型に濡れやすくなる。このような機構により、ガラスと金型とが融着すると考えられる。つまり、塩基性度が低くなるにしたがって、ガラス中に金型成分が侵入しにくくなり、ガラスと金型とは融着しなくなる。【００５１】
接触角の測定では、貴金属（Ｃｒ）をコートした金型に粘度：２ポアズの溶融ガラスをおよそ０．１ｇ滴下し、試料を作製した。その際の金型と試料との間の接触角（°）を測定した。表１〜表３中の接触角（°）は、金型温度が、Ｔｇ−２０度，Ｔｇ，Ｔｇ＋２０度の場合のそれぞれ３回測定し、その平均値を示している。【００５２】
表１及び表２に示した実施例１〜１５の光学ガラスは、いずれも塩基性度が３以下、液相温度が８４０℃以下、ビッカース硬さ（Ｈｖ）は４５０以上、という良好な特性を有していることが確認された。これに対し、表３に示した比較例１〜８の光学ガラスは、いずれもビッカース硬さ（Ｈｖ）が４５０以下であった。また、液相温度（ＬＴ）が８４０℃以下であり、かつ、塩基性度が３以下であるものはなく、十分な特性を有していないものであった。【００５３】
【表１】
0006540693.tif 000002
【００５４】
【表２】
0006540693.tif 000003
【００５５】
【表３】
0006540693.tif 000004